유리 바이알 에 20 중량 부 ( pbw ) 의 PIB 2 , 60 pbw 의 SIBS , 20 pbw 의 E 5340 , 및 접착제 ( PIB 2 , SIBS , E 5340 ) 100 중량 부당 1 부 ( pph ) 의 T 928 , 그리고 40 % 고형물 ( 중량 기준 ) 의 조성물 을 제공 하 기 에 충분 한 톨루엔 을 첨가 하 였 다 . 바이알 을 밀봉 하 고 , 롤러 상 에 하룻밤 놓아두 었 다 . 이어서 , 생성 된 용액 을 , 이 형 라이너 두께 보다 0 . 008 인치 ( 203 마이크로미터 ) 더 큰 간극 설정 을 갖 는 나이프 코팅 기 를 사용 하 여 이 형 라이너 의 실리콘 처리 된 면 상 에 코팅 하 였 다 . 코팅 된 라이너 를 15 분 동안 70 ℃ 오븐 에서 건조 시켰 다 . 접착제 100 중량 부당 1 pbw ( pph ) 의 T 928 을 함유 하 는 SIBS : PIB 2 : E 5340 / 60 : 20 : 20 ( w : w : w ) 의 접착제 조성물 을 갖 는 접착제 전사 테이프 를 얻 었 다 . 접착제 조성물 을 상기 시험 방법 에 기재 된 바 와 같이 수증기 투과율 , 크리프 컴플라이언스 , UV 투과율 , b *, 및 박리 접착 강도 에 대해 평가 하 였 다 . 그 결과 가 하 기 표 2 및 표 3 에 나타나 있 다 .